(57)【要約】【課題】液状化学物質の防護性能に優れ、特に加圧下において優れた液浸透抑制能を有する材料であり、さらには、通気性を有し、軽量で快適性に優れた防護シートを提供することにある。【解決手段】上層と下層の少なくとも２層のシート材料が積層された防護シートであって、通気度が２０ｃｍ３／ｃｍ２・ｓｅｃ以上であり、下層のＡＡＴＣＣ  Ｔｅｓｔ  Ｍｅｔｈｏｄ  １１８−２００２のはつ油度が３級以上である防護シート。【選択図】なし【特許請求の範囲】
【請求項１】
上層と下層の少なくとも２層のシート材料が積層された防護シートであって、通気度が２０ｃｍ３／ｃｍ２・ｓｅｃ以上であり、下層のＡＡＴＣＣ  Ｔｅｓｔ  Ｍｅｔｈｏｄ  １１８−２００２のはつ油度が３級以上である防護シート。
【請求項２】
上層のＡＡＴＣＣ  Ｔｅｓｔ  Ｍｅｔｈｏｄ  １１８−２００２のはつ油度が２級以下である請求項１に記載の防護シート。
【請求項３】
シート材料が不織布である請求項１または２に記載の防護シート。
【請求項４】
請求項１〜３のいずれかに記載の防護シートを用いた防護衣服。
【発明の詳細な説明】
【技術分野】
【０００１】
本発明は、有機リン系化合物のような皮膚から吸収されて人体に悪影響を及ぼす液状有機化学物質から作業者を有効に防護できるとともに、軽量で通気性を有することで、快適性にも優れる防護シートに関する。本発明の防護シートは、特にシェルター、衣服、手袋、靴、カバー等に好適に使用されるものである。
【背景技術】
【０００２】
有害化学物質などから人体を保護する防護材料としては、従来から様々なものが提案されている。例えば、活性炭の脱落、飛散抑制のために、織物や不織布等により活性炭を挟みこんだり、包み込んだ吸着シートが提案されているが、特に、液状の有機化学物質に対する浸透抑制能を向上させ、さらに、軽量でかつ通気性を保持させることで、快適性に優れる防護材料は未だ提案されていない。
【０００３】
例えば、特許文献１には、サポートウェブと、１．０マイクロメートル未満の直径、少なくとも１４５ｃｍの水頭および少なくとも０．３ｍ３／ｍ２−分のフラジール通気度を有する繊維の疎水性バリアウェブとを含んでなる不織布材料が提案されている。この不織布材料は、非常に高い水頭を有することから、防護性能には優れるが、通気性、柔軟性が低いことが懸念される。
【０００４】
特許文献２には、液状有毒化学物質防護層、ガス状有毒化学物質吸着層、吸着材保護層の３層から構成され、液状およびガス状の有毒化学物質の浸透、特に加圧下での液滴の浸透を防ぎ、かつ通気性、透湿性に優れ着用時においても暑熱感、蒸れ感の少ない防護衣用材が提案されている。この防護衣用材は、液滴の浸透抑制、通気性、透湿性に優れるが、軽量化に対しては十分に考慮されていない材料である。
【０００５】
特許文献３には、粒子状物質に対する捕集効率が９０％以上である粒子除去層とガス吸着層をそれぞれ１層以上有する防護衣材料が提案されている。この防護材料においては、加圧下における液滴の浸透抑制に関する詳細な記述がなされていない。
【０００６】
特許文献４には、スパンボンド／メルトブロー／スパンボンド（ＳＭＳ）ラミネートから構成され、液体浸透の予防、微生物の侵入に対する抵抗、通気性等に優れるフェースマスクが提案されている。このフェースマスク用の材料については、加圧下における液滴の浸透抑制に関しては考慮されていない。さらに、エレクトレット材料を含むものであり、油、溶剤等の使用した際の性能維持性についても考慮されていないものである。
【０００７】
特許文献５には、合成繊維層と親水性繊維層の２層以上からなり、該不織布の少なくとも一部に単繊維繊度０．５ｄｔeｘ以下の極細繊維を５０重量％以上含む不織布層が存在する不織布材料が提案されている。この不織布材料についても、加圧下における液滴の浸透抑制については考慮されておらず、耐水圧係数による指標のみで示されているものである。
【０００８】
特許文献６には、ポリアクリロニトリル系樹脂、エチレン・ビニルアルコール共重合体等の酸素透過係数が５００ｃｍ３／ｍ２・２４ｈｒ・ａｔｍ以下である合成樹脂シートの少なくとも片面に、開孔率１０％以上の補助シートが１層以上積層されてなる防護服用材料が提案されている。この合成樹脂シートを使用した防護服用材料については、液滴の浸透抑制、粒子状物質に対する防護性能は高いが、通気性、透湿性に劣り、着用感について懸念される。
【先行技術文献】
【特許文献】
【０００９】
【特許文献１】特表２００５−５３９１５７号公報
【特許文献２】特開平０８−３０８９４５号公報
【特許文献３】特開２００７−０６２３５３号公報
【特許文献４】特表２００５−５３１３６１号公報
【特許文献５】特開２００３−２０５５４号公報
【特許文献６】特開２００３−１６６１０６号公報
【発明の概要】
【発明が解決しようとする課題】
【００１０】
本発明は、かかる従来技術の問題に鑑み創案されたものであり、その目的は、液状化学物質に対する防護性能に優れ、特に加圧下において優れた液浸透抑制能を有する材料であり、さらには、通気性を有し、軽量で快適性に優れた防護シートを提供することにある。
【課題を解決するための手段】
【００１１】
本発明者は、かかる目的を達成するために防護シートについて鋭意検討した結果、本発明の完成に到った。すなわち、本発明は以下の通りである。
１．上層と下層の少なくとも２層のシート材料が積層された防護シートであって、通気度が２０ｃｍ３／ｃｍ２・ｓｅｃ以上であり、下層のＡＡＴＣＣ  Ｔｅｓｔ  Ｍｅｔｈｏｄ  １１８−２００２のはつ油度が３級以上である防護シート。
２．上層のＡＡＴＣＣ  Ｔｅｓｔ  Ｍｅｔｈｏｄ  １１８−２００２のはつ油度が２級以下である上記１に記載の防護シート。
３．シート材料が不織布である上記１または２に記載の防護シート。
４．上記１〜３のいずれかに記載の防護シートを用いた防護衣服。
【発明の効果】
【００１２】
本発明の防護シートは、液状の有機化学物質に対して高い浸透抑制能を有し、しかも、通気性を有し、軽量で快適性に優れた材料であり、防護衣服に使用するのに極めて好適である。
【図面の簡単な説明】
【００１３】
【図１】本発明の防護シートの断面構造の概略図である。
【図２】加圧耐液浸透性試験方法を示した概略図である。
【発明を実施するための形態】
【００１４】
以下、本発明の防護シートを詳細に説明する。
本発明の防護シートは、図１に示すように、上層、下層からなる少なくとも２層以上のシート材料から構成されるものである。
【００１５】
本発明の防護シートの上層、下層へ使用するシート材料としては、特に限定されるものではないが、不織布であることが好ましい。上層側へ長繊維不織布を用いると、機械的な強度を与え、さらには、液状物質に対する防護性能も向上するため、より好ましい。長繊維不織布とは、公知のスパンボンド方式やメルトブロー方式により形成されているものが挙げられるが、より機械的強度の高いスパンボンド方式で形成されていることが最も好ましい。また、スパンレース不織布、サーマルボンド不織布等の短繊維不織布を用いることも柔軟性を考慮した場合には好適なものとなる。
【００１６】
下層には、通気性を妨げず、柔軟性の高いシート材料を使用することにより、上層を保護することが好ましい。下層についても、不織布が好ましく、不織布であれば特に限定されるものではないが、スパンレース不織布、サーマルボンド不織布等の柔軟性の高い不織布材料を配置することが好ましい。
なお、上層、下層それぞれの層数については、強度保持の面で、最適な数を適宜選定することが出来る。
【００１７】
本発明に用いられる上層、下層のシート材料は、綿、毛、麻（リネン、ラミー）類等の天然繊維、レーヨン、キュプラ、ポリノジック、精製セルロース等の再生セルロース繊維、ポリエチレンテレフタレート、ポリブチレンテレフタレート、カチオン可染ポリエチレンテレフタレート、ポリトリメチレンテレフタレート等のポリエステル類、その他合成繊維（ポリアミド、ポリアクリルニトリル、ポリウレタン、アセテート、ポリ塩化ビニル、ポリエチレン、ポリプロピレン、ポリイミド、フッ素、ポリベンザゾール、ポリ乳酸等）が挙げられる。単独、２種類以上の混合（混繊、混紡）、多層構造からなるシート材料であっても構わない。
【００１８】
本発明における上層に使用するシート材料は、後述する近赤外波長領域における偽装迷彩性（波長コントロール）された外層付加層を使用した偽装迷彩性能を有する防護衣服に使用される場合には、赤外線吸収剤の練り込みが可能である樹脂からなることが好ましい。カーボンブラック等の赤外線吸収剤が練り込み可能な樹脂としては、ポリエステル、共重合ポリエステル、ポリアミド、ポリアミドイミド、ポリウレタン、シリコン、ポリアクリレート、ポリアクリロニトリル、ポリオレフィン、エチレン-ビニルアルコール系共重合体、ポリビニルアルコール、セルロース、セルロース誘導体樹脂等が挙げられる。このような赤外線吸収剤が練り込まれた樹脂を用いることにより、偽装迷彩性についても性能を満足させることができる。赤外線吸収剤の練り込みの無い樹脂からなるシート材料を使用する場合、上層生地からの光の反射が生じ、偽装迷彩性を損なうことが懸念される。
【００１９】
また、赤外線吸収剤を練り込む量としては、通常０．２〜１０重量％含まれていることが好ましい。赤外線吸収剤の含有量が、０．２重量％未満である場合には、十分な赤外線吸収性能が発現せず、逆に１０重量％を超える場合にはシート材料の生産性が悪くなる。
【００２０】
さらには、赤外線吸収剤の練り込みが不可能な素材としては、綿、麻、羊毛、絹等の天然繊維等が挙げられる。当該素材に関してはシート材料に成形した後、バインダー樹脂等を介して、赤外線吸収剤を固着させることにより、最上層のシート材料が得られる。なお、赤外線吸収剤が練り込み可能な素材についても、バインダーを介して赤外線吸収剤を固着させても良い。
【００２１】
赤外線吸収剤のシート材料への練りこみは当該分野で公知の手段により行うことが出来る。例えば、赤外線吸収剤をシート材料の１つである不織布に練り込む方法としては、赤外線吸収剤を公知の手段で練りこんだマスターバッチを作成後、乾式紡糸する方法、または、湿式紡糸等により加工する方法が挙げられる。
【００２２】
赤外線吸収剤を固着させる場合には、接着方法、接着剤の種類等、特に限定されないが、固着させる接着剤には、例えば、ポリウレタン系架橋型樹脂、アクリル系架橋型樹脂（例えば、自己架橋型アクリル酸エステル系樹脂等）、シリコン系架橋型樹脂、エポキシ系架橋型樹脂、ポリアミド系架橋型樹脂、ポリエステル系架橋型樹脂、ポリビニルアルコール樹脂等が挙げられ、これらは、単独で使用しても２種類以上組み合わせて使用しても良い。これらの中でも、洗濯耐久性の固着効果を有するもの、特に耐熱性および洗濯耐久性の両方を兼ね備えている点から、シリコン系架橋型樹脂、もしくは自己架橋型アクリル酸エステル系樹脂が好ましい。
【００２３】
赤外線吸収剤を固着させる方法としては、赤外線吸収剤を保有する加工液を、パディング法、含浸法、スプレー法、コーティング法当の方法により付与し、次いで乾燥、キュアリングする方法が挙げられる。乾燥は、約８０℃以上２００℃以下で３０秒以上６０秒以下、特に約９５℃以上１２０℃以下で、１分以上３０分以下で実施することが好ましい。また、乾燥後には、強固に固着させるためにキュアリングを実施することが好ましい。キュアリングは、約１３０℃以上１８０℃以下で３０秒以上１０分以下で実施することが好ましい。
【００２４】
上記加工樹脂中には、柔軟剤、風合い調整剤、触媒、ｐＨ調整剤、機能加工剤、増粘剤等を配合してもよく、これらはそれぞれの用途に応じて単独で使用しても２種類以上併用してもよい。
【００２５】
本発明に用いる上層、下層のそれぞれの質量は、１０ｇ／ｍ２以上１５０ｇ／ｍ２以下であること好ましい。より好ましくは、２０ｇ／ｍ２以上１２０ｇ／ｍ２以下である。質量が１０ｇ／ｍ２未満であると、下層が保護層としては十分に機能しない。一方、１５０ｇ／ｍ２を越えると、材料自体が固くなり柔軟性に劣る。
【００２６】
本発明に用いる上層、下層のそれぞれの厚さは、０．０５ｍｍ以上０．８ｍｍ以下であることが好ましい。かかる範囲とすることにより、通気性、使用感のバランスに優れた、防護シートが得られる。
【００２７】
本発明に用いる上層、下層のそれぞれの通気性は、ＪＩＳ  Ｌ１０９６  ８．２６．１  Ａ法（フラジール形法）に記載の方法による通気性試験で、１００ｃｍ３／ｃｍ２・ｓｅｃ以上５００ｃｍ３／ｃｍ２・ｓｅｃ以下であることが好ましい。より好ましくは、１５０ｃｍ３／ｃｍ２・sｓｅｃ以上４００ｃｍ３／ｃｍ２・ｓｅｃ以下である。通気性が１００ｃｍ３／ｃｍ２・ｓｅｃ未満であると、防護シートを使用した防護衣を着用した場合に、着用時の蒸れ感につながり、使用感を満足出来ない原因となる。一方、５００ｃｍ３／ｃｍ２・ｓｅｃを超えると、十分な保護層とはならない問題が生じる。
【００２８】
本発明の防護シートでの下層の積層目的は、前述の通り上層を保護すること、および耐液防護性を付与することである。そのため、下層については、ＡＡＴＣＣ  Ｔｅｓｔ  Ｍｅｔｈｏｄ  １１８−２００２のはつ油度が３級以上であり、好ましくは４級以上である。下層のはつ油度が３級未満であれば、防護シートの耐液防護性能が要求性能を満足できなくなる。
【００２９】
本発明の防護シートの下層は、フッ素樹脂系、シリコン樹脂系、ワックス樹脂系、天然ヤシ油系等のはつ油加工剤、好ましくはフッ素樹脂系はつ油加工剤をコーティングすることにより、ＡＡＴＣＣ  Ｔｅｓｔ  Ｍｅｔｈｏｄ  １１８−２００２のはつ油度を３級以上とすることができる。コーティング方法としては、公知の加工法により加工できるものであり、スプレーによる噴霧や含浸加工などが挙げられる。はつ油度に関しては、はつ油加工剤の濃度、付着量等を適宜調整することにより、調整可能である。
【００３０】
本発明の防護シートでの上層の積層目的は、加圧下における耐液防護性能を向上することである。そのため、上層については、ＡＡＴＣＣ  Ｔｅｓｔ  Ｍｅｔｈｏｄ  １１８−２００２のはつ油度が２級以下が好ましく、より好ましくは１級以下である。
上層のはつ油度が低い方が好ましい理由は、上層で液の拡散性を高くすることで、液状有機化学物質を出来る限り均一に分散させ、下層の一部の箇所に過度に負荷がかかることを防止するためである。
すなわち、上層で液を拡散させ、下層で液の透過を防ぐという役割を分担することにより、特に加圧下における耐液防護性能を向上させるものである。
【００３１】
また、上層は、非フッ素系はっ水加工樹脂によってコーティングされていてもよい。使用するはっ水加工樹脂は、シリコン樹脂系、ワックス樹脂系、天然ヤシ油系等の水分散系であれば特に限定されるものではなく、公知の加工法により加工できるものであり、スプレーによる噴霧や含浸加工などが挙げられる。なお、上層のはっ水度としては、ＪＩＳ  Ｌ  １０９２（２００９）  ７．２に記載のスプレー試験で２以上、より好ましくは３以上である。非フッ素系はっ水加工剤で処理することで、十分な液浸透性能を発現でき、さらには、はっ水性能を付与することで洗濯耐久性や使用耐久性に有利となる。
【００３２】
上層と下層の積層手段としては、以下の方法が挙げられる。第１の方法としては、上層と下層を接着剤により接着する。第２の方法は、ニードルパンチ、水流交絡、超音波等により２層を積層させる方法等があり、特に限定されるものではないが、耐液浸透性能を考慮すると、物理的に材料を破壊することなく積層が可能な、第１、第２の接着剤を使用した積層方法が好ましい方法である。なお、上層、下層それぞれの積層数については、強度保持の面、防護性能等から最適な数を適宜選定することが出来る。材料の積層による破壊や使用耐久性等を考慮すると第１の接着剤により接着させる方法が好ましい。
【００３３】
本発明の防護シートに使用する接着剤としては、ウレタン系、ビニルアルコール系、エステル系、エポキシ系、塩化ビニル系、オレフィン系、アミド系等が挙げられるが、積層後の柔軟性、風合い、耐久性等を考慮すると、ウレタン系、エステル系、アミド系が好ましい。また、樹脂状の接着剤以外にも、不織布状の接着剤を使用し積層することは、コストや加工性において有用な手段である。
【００３４】
使用する接着剤は、洗濯加工性を考慮すると上記に記載のウレタン系の接着剤の中でも湿気硬化型のポリウレタン接着剤を使用することが好ましい。また、防護衣素材とした際に通気性を確保するためにも、接着剤を全面に塗布する方式ではなく、部分的に接着剤を塗布し積層した部分接着を適用することが好ましい。
【００３５】
部分接着の方法としては、特に限定されないが、柔軟性、通気性等を考慮すると、グラビア方式やスクリーン方式、スプレー方式等により非全面のドット状、格子状、スパイラル状、棒状に接着剤を塗布して接着する方法が好ましい。
【００３６】
使用する接着剤の塗布量としては、３ｇ／ｍ２以上３０ｇ／ｍ２以下であることが好ましい。より好ましくは、５ｇ／ｍ２以上２０ｇ／ｍ２以下である。塗布量が３ｇ／ｍ２未満であると、洗濯、乾燥等を行った際に浮き等が生じることが懸念される。一方、３０ｇ／ｍ２を越える場合には、積層時の風合いが硬くなり、通気性も低下することが懸念される。
【００３７】
使用する接着剤のメルトフローレート（ＭＦＲ値）としては、好ましくは１５０ｇ／１０ｍｉｎ以下であり、より好ましくは１００ｇ／１０ｍｉｎ以下である。ＭＦＲ値を１５０ｇ／１０ｍｉｎ以下とすることで、コア層の表面を接着剤により被覆される面積が小さくなり、積層による通気性の低下を抑制することが出来る。
【００３８】
本発明に用いる防護シートの質量は、３０ｇ／ｍ２以上２００ｇ／ｍ２以下であること好ましい。より好ましくは、５０ｇ／ｍ２以上１５０ｇ／ｍ２以下である。質量が３０ｇ／ｍ２未満であると、機械的強度が不足する。一方で、２００ｇ／ｍ２を越えると、通気性が低下し、さらには、防護衣服とした場合に、着用性、運動追従性、使用感を満足出来ないといった原因となる。
【００３９】
本発明に用いる防護シートの厚さは、０．１ｍｍ以上１．０ｍｍ以下であること好ましい。かかる範囲とすることにより、粒子除去性能、加圧時における耐液性能、さらには、通気性、使用感のバランスに優れた、防護シートが得られる。
【００４０】
本発明に用いる防護シートの通気度は、ＪＩＳ  Ｌ１０９６（２０１０）  ８．２６．１（フラジール形法）に記載の方法による通気性試験で、２０ｃｍ３／ｃｍ２・ｓｅｃ以上である。好ましくは、３０ｃｍ３／ｃｍ２・ｓｅｃ以上１５０ｃｍ３／ｃｍ２・ｓｅｃ以下、より好ましくは４０ｍ３／ｃｍ２・ｓｅｃ以上１００ｃｍ３／ｃｍ２・ｓｅｃ以下である。通気性が２０ｃｍ３／ｃｍ２・ｓｅｃ未満であると、防護衣着用時の蒸れ感につながり、使用感を満足出来ない原因となる。１５０ｃｍ３／ｃｍ２・ｓｅｃを超える場合には、加圧時における耐液性能が悪くなることが懸念される。
【００４１】
本発明の防護シートの上層もしくは下層の一方、もしくは、両側にガス吸着層を積層することで、ガスに対する防護性も付与できるものとなる。ガス吸着層とは、活性炭やカーボンブラックなどの炭素系吸着材、あるいは、シリカゲル、ゼオライト系吸着材、炭化ケイ素、活性アルミナなどの無機系吸着材等からなるガス吸着材が挙げられるが、対象とする被吸着物質に応じて適宜選択されることができる。その中でも広範囲なガスに対応できる活性炭が好ましく、特に吸着速度や吸着容量が大きく少量の使用で効果的なガス透過抑制能が得られる繊維状活性炭がより好ましい。
【００４２】
また、防護シートにガス吸着層、さらには、防護シートの最も外側に外層付加層、最も内側に内層付加層を少なくともそれぞれ１層以上必要に応じて設けても良い。外層付加層の目的としては、外部から与えられる機械的な力から防護シート、ガス吸着層を保護することと、はっ水性とはつ油性が付与されている織物、編物あるいは不織布を適用することで、耐液浸透性をさらに向上させることが可能となる。
【００４３】
外層付加層としては、ＪＩＳ  Ｌ１０９２（２００９）  ７．２に記載のスプレー試験を実施した場合のはっ水度が２以上、ＡＡＴＣＣ  Ｔｅｓｔ  Ｍｅｔｈｏｄ  １１８−２００２によるはつ油度が３級以上である織物、編物、あるいは、不織布などが好適に用いることができるが、柔軟性を考慮したものの使用が推奨される。防護シートとガス吸着層からなる防護材料と外層付加層とは、あらかじめ接着剤により接着されている形態でもよいし、柔軟性を考慮し、接着せずに重ね合わせた状態で縫製加工し、防護衣服を作製してもよい。
【００４４】
また、内層付加層としては、織物、編物、不織布、開孔フィルム等の材料があげられるが、通気性、柔軟性等の観点から粗い密度で製織あるいは製編された織物あるいは編物が好ましい。内層付加層の目的は、外部から与えられる機械的な力から防護シートおよびガス吸着層を保護する役割と防護衣着用者の汗によるべたつき感を抑制する役割である。ガス吸着層と内層付加層とは、あらかじめ接着剤により接着されている形態でもよいし、柔軟性を考慮し、接着せずに重ね合わせた状態で縫製加工し、もしくは、あらかじめガス吸着層とキルティング加工した後、防護シートと積層を行っても良い。キルティング加工は、従来公知の方法を採用することができ、ポリエステル、ナイロン、綿等のミシン糸が好ましく使用される。液状物質に対する防護性を考慮すると、はつ油性ミシン糸を使用することが特に好ましい。
【００４５】
外層付加層および／また内層付加層を付与した防護衣材料の積層体の目付としては、７００ｇ／ｍ２以下が好ましく、さらに好ましくは６００ｇ／ｍ２以下である。７００ｇ／ｍ２を超えると防護衣服の重量が大きくなり熱ストレスの原因となる。
【実施例】
【００４６】
次に、実施例および比較例を用いて本発明の効果を具体的に説明するが、本発明はこれらによって限定されるものではない。なお、実施例に記載の評価方法は以下の通りである。
【００４７】
（１）加圧耐液浸透性試験：この試験の説明図を図２に示す。スライドガラス９上にろ紙８を置き、その上に、内層付加層、防護シート、外層付加層の順に配置し、試験液５（赤色染料を溶解したフタル酸ジプロピル）５μＬを外層付加層へ滴下し、その試験液上へおもり４(１ｋｇ／ｃｍ２)を乗せ加圧し、２４時間経過後にろ紙の呈色の程度により液の浸透性を判定した。呈色無しは○、僅かに呈色有りは△、呈色有りは×で表示した。
【００４８】
（２）質量：ＪＩＳ−Ｌ１０９６（２０１０）  ８．３で測定した。
【００４９】
（３）厚み：ＪＩＳ−Ｌ１０９６（２０１０）  ８．４で測定した。
【００５０】
（４）通気性：ＪＩＳ−Ｌ１０９６（２０１０）  ８．２６．１  Ａ法（フラジール形法）で測定した。
【００５１】
（５）はっ水度：ＪＩＳ−Ｌ−１０９２（２００９）  ７．２スプレー試験による。
【００５２】
（６）はつ油度：ＡＡＴＣＣ  Ｔｅｓｔ  Ｍｅｔｈｏｄ  １１８−２００２による。
【００５３】
（７）着用性試験：着用モニター試験としては、外層付加層、防護シートおよび内層付加層からなる防護衣材料で上衣、下衣、フードが連結したつなぎ形状の防護衣服を作製した後、環境温湿度２０℃６５％ＲＨの人工気候室で、送風機により体幹前部に３ｍ／ｓeｃとなるように送風を行いながら、３０分間トレッドミル上を５ｋｍ／ｈｒで駆け足し、３０分間での鼓膜温上昇、最大心拍数および主観申告により温熱快適感から着用性を判定した。なお、被験者数は１０名とした。
【００５４】
外層付加層を以下の方法で作製した。綿糸４０番手を使用した平織物に、フッ素系はっ水はつ油加工剤（旭硝子株式会社製アサヒガードＡＧ７１０５）溶液にパッド乾燥後、１８０℃でキュアし、樹脂固形分で２．０重量％固着させた。得られた織物は、厚さ０．２ｍｍ、質量１２０ｇ／ｍ２、通気性は水位計１．２７ｃｍの圧力差で６０ｃｍ３／ｃｍ２・ｓｅｃ、はっ水度５、はつ油度６級であった。
【００５５】
内層付加層を以下の方法で作製した。２８ゲージ２枚筬トリコット機により、フロント筬にポリエステルフィラメント（８２．５ｄｔeｘ、３６フィラメント）を、またバック筬にポリエステルフィラメント（２２ｄｔeｘ、モノフィラメント）を各々セットして、フロント１−２／１−０、バック１−０／２−３の組織で経編地を編成後、定法により精錬し、さらに分散染料により染色した。このようにして得られた編地は、厚さ０．２８ｍｍ、質量５０ｇ／ｍ２、通気性は水位計１．２７ｃｍの圧力差で７００ｃｍ３／ｃｍ２・ｓｅｃ、はっ水度５、はつ油度６級であった。
【００５６】
（実施例１）
防護シートの作製としては、下層に質量４０ｇ／ｍ２のＰＥＴスパンレース不織布（ユウホウ株式会社製）を使用し、３ｗｔ％のフッ素系はつ油剤（明成化学工業株式会社製アサヒガードＡＧ９７０）の加工浴に浸漬し、１００℃で乾燥処理し、１５０℃でキュア処理を施した。ＡＡＴＣＣ  Ｔｅｓｔ  Ｍｅｔｈｏｄ  １１８によるはつ油度は５級であった。さらに、上層として、質量３０ｇ／ｍ２のスパンボンド不織布（東洋紡績株式会社製エクーレ（登録商標）３３０１ＡＤ）を使用し、質量１５ｇ／ｍ２のポリエステル系不織布状熱可塑性接着剤（呉羽テック株式会社製ダイナック（登録商標）ＬＮＳ００１５）により上層と下層シートを含む３層を加熱ローラにより圧着し、接着させることで防護シートを作製した。
さらに、防護シートのスパンボンド不織布側へ外層付加層、スパンレース側へ内層付加層を重ね合わせた防護衣材料の加圧耐液浸透性試験結果、着用性試験結果および防護シートの物性値をそれぞれ表１〜表３に示す。
【００５７】
（実施例２）
上層において、下層と同様のフッ素系はつ油剤（明成化学工業株式会社製アサヒガードＡＧ９７０）を用いて０．５ｗｔ％の加工浴で処理した以外は、実施例１と同様の方法により防護衣材料を作製した。得られた防護衣材料の加圧耐液浸透性試験結果、着用性試験結果および防護シートの物性値をそれぞれ表１〜表３に示す。
【００５８】
（実施例３）
上層において、シリコン系はっ水剤（日華化学株式会社ドライポン６００E）を用いて３ｗｔ％の加工浴で処理した以外は、実施例１と同様の方法により防護衣材料を作製した。得られた防護衣材料の加圧耐液浸透性試験結果、着用性試験結果および防護シートの物性値をそれぞれ表１〜表３に示す。
【００５９】
（実施例４）
上層と下層においてフッ素系はつ油剤（明成化学工業株式会社製アサヒガードＡＧ９７０）を用いて３ｗｔ％の加工浴で処理した以外は、実施例１と同様の方法により防護衣材料を作製した。得られた防護衣材料の加圧耐液浸透性試験結果、着用性試験結果および防護シートの物性値をそれぞれ表１〜表３に示す。
【００６０】
（比較例１）
実施例１と同様の下層シートへはつ油加工を施さない材料とした以外は、実施例１と同様の方法により防護衣材料を作製した。得られた防護衣材料の加圧耐液浸透性試験結果、着用性試験結果および防護シートの物性値をそれぞれ表１〜表３に示す。
【００６１】
（比較例２）
ポリウレタン樹脂をナイロン織物へコーティングした防水透湿布帛（東洋クロス株式会社製ジオバイザー）を下層に使用し、コーティング面と上層を接着させた以外は、実施例１と同様の方法により防護衣材料を作製した。得られた防護衣材料の加圧耐液浸透性試験結果、着用性試験結果および防護シートの物性値をそれぞれ表１〜表３に示す。
【００６２】
【表１】
2014024238.tif 000002
【００６３】
【表２】
2014024238.tif 000003
【００６４】
【表３】
2014024238.tif 000004
【００６５】
表１〜表３の結果から明らかなように、実施例１〜４の防護衣材料は、耐液浸透性および着用性において良好であるのに対して、比較例１の防護衣材料は、耐液浸透性が低く、比較例２の防護衣材料は、通気性が低いため着用性が劣り、比較例１〜２の防護衣材料は、いずれかの評価項目で実施例よりも劣るものであった。
【産業上の利用可能性】
【００６６】
本発明の防護シートは、液状化学物質の防護性能に優れ、特に加圧下において優れた液浸透抑制能を有する材料であり、さらには、通気性を有し、軽量で快適性に優れた防護材料を提供することで、業界に寄与することが大である。
【符号の説明】
【００６７】
１：上層
２：下層
３：防護シート
４：おもり（１ｋｇ／ｃｍ２）
５：試験液
６：外層付加層
７：防護シート＋内層付加層
８：ろ紙
９：スライドガラス
【図１】
2014024238.tif 000005
【図２】
2014024238.tif 000006